УСТОЙЧИВЫЙ К ВОЗДЕЙСТВИЮ ТЕМПЕРАТУРЫ КАТАЛИЗАТОР ДЛЯ ОКИСЛЕНИЯ ХЛОРВОДОРОДА В ГАЗОВОЙ ФАЗЕ

1. Катализатор для окисления хлорводорода, включающий по меньшей мере один компонент, активный в катализе реакции окисления, а также носитель для этого компонента, отличающийся тем, что носитель создан на основе содержащего уран соединения, в особенности оксида урана.
3
2
3
5
2
5
3
7
3
8
4
9
13
34
2. Катализатор по п.1, причем носитель содержит UO, UO, UO, либо получаемые из смесей этих веществ фазы нестехиометрического соотношения, как, например UO, UO, UO, UO, UO, UO.
2,1
2,9
3. Катализатор по п.1, отличающийся тем, что носитель содержит оксиды урана или смеси оксидов урана со стехиометрическим составом от UO до UO.
4. Катализатор по п.1, причем носитель дополнительно включает диоксид кремния, диоксид титана в форме рутила или атаназа, диоксид циркония, оксид алюминия или их смеси.
5. Катализатор по одному из пп.1-4, причем он включает в качестве еще одного каталитически активного компонента по меньшей мере один элемент, выбранный из группы, которая включает в себя: рутений, осмий, родий, иридий, палладий, платину, медь, серебро, золото, рений, висмут, кобальт, ванадий, хром, марганец, никель, вольфрам и железо.
6. Катализатор по п.5, причем другой каталитически активный компонент включает рутений.
7. Катализатор по п.4, отличающийся тем, что другой каталитически активный компонент помещают на носитель в форме водного раствора или водной суспензии, а растворитель удаляют.
8. Катализатор по п.4, отличающийся тем, что другой компонент, обладающий каталитической активностью, в виде водного раствора или суспензии галогенидов, оксидов, гидроксидов или оксигалогенидов рутения наносят в каждом случае в отдельности или в произвольной смеси на носитель, а растворитель удаляют.
9. Катализатор по одному из пп.1-4, отличающийся тем, что активный компонент идентичен по меньшей мере одному компоненту носителя и представляет собой оксид урана или смесь оксидов урана.
10. Катализатор по п.8, отличающийся тем, что он прошел предварительную обработку стехиометрической смесью HCl и кислорода при температуре, составляющей по меньшей мере 400°С, в течение по меньшей мере 10 часов.
11. Применение катализатора по одному из пп.1-10 в каталитическом окислении хлорводорода кислородом в газовой фазе.
12. Способ получения хлора, включающий каталитическое окисление хлорводорода кислородом в газовой фазе, отличающийся тем, что используют катализатор по одному из пп.1-10.